(57)【要約】【課題】  造作用材料又は構造用材料として美観性を備え、更に構造用材料として使用可能な強度を備え、しかも資源保護及び環境保全に寄与できる集成材を提供する。【解決手段】  例えば、解体した建築物又は自然倒壊した建築物から得られ、短尺で板状に加工処理された中古板材１１〜１５を長手方向に複数枚結合し、この結合した中古長板材１６、１７を厚み方向に複数枚貼り合わせた断面矩形の中古積層材１８を形成して、この中古積層材１８の少なくとも一面の全面に新板材２１を貼り合わせる。【選択図】        図１
2006027179.tif 000002
【特許請求の範囲】
【請求項１】
短尺で板状に加工処理された中古板材を長手方向に複数枚結合し、この結合した中古長板材を厚み方向に複数枚貼り合わせた断面矩形の中古積層材を形成して、該中古積層材の少なくとも一面の全面に新板材を貼り合わせたことを特徴とする集成材。
【請求項２】
請求項１記載の集成材において、前記新板材は継目の無い板材で構成され、前記中古長板材の積層方向であって前記中古積層材の片面又は両面に貼り合わされていることを特徴とする集成材。
【請求項３】
請求項１及び２のいずれか１項に記載の集成材において、製品品質を使用目的に対応する日本農林規格の基準値以上にすることを特徴とする集成材。
【請求項４】
請求項１〜３のいずれか１項に記載の集成材において、新たに建築する建築物、補修する建築物、及び家具のいずれか１又は２以上に使用することを特徴とする集成材。
【請求項５】
請求項１〜４のいずれか１項に記載の集成材において、前記中古板材は、建築物の太柄材から得られることを特徴とする集成材。
【請求項６】
請求項１〜５のいずれか１項に記載の集成材において、前記中古板材の長さは６０ｃｍ以上であることを特徴とする集成材。
【請求項７】
請求項１〜６のいずれか１項に記載の集成材を造作用材料に使用することを特徴とする集成材。
【請求項８】
請求項１〜６のいずれか１項に記載の集成材を構造用材料に使用することを特徴とする集成材。
【発明の詳細な説明】
【技術分野】
【０００１】
本発明は、例えば建築物である木造住宅を解体して得られる中古板材を使用し製造する造作用材料又は構造用材料に使用可能な集成材に関する。
【背景技術】
【０００２】
近年、集成材は、建築基準法の改正に伴い、建築材料として急速に市場を広げつつある材料である。この集成材は、日本農林規格（ＪＡＳ）では、「ひき板又は小角材等をその繊維方向を互いに略平行にして、厚さ、幅、及び長さの方向に集成し接着した一般材」と定義されている。
この集成材の製造にあっては、集成材を構成する全ての板材として、解体した建築物から得られる中古板材（廃木材ともいう）を使用する試みがなされている。なお、中古板材を使用して集成材を製造する場合、中古板材を長手方向に複数枚結合している（例えば、特許文献１参照）。これにより、従来、ファイバーボード又はパーティクルボードの製造に使用されていた中古板材の使用用途も広げることができる。
【０００３】
【特許文献１】特開２００１−３４７５０７号公報
【発明の開示】
【発明が解決しようとする課題】
【０００４】
しかしながら、前記従来の集成材の製造方法には、未だ解決すべき以下のような問題があった。
解体した建築物からは、一定の大きさの中古板材を得ることが困難であり、しかもほぞ穴又は傷んだ部分を除去する必要性があるため、板材自体が小片となり易く、その長さが、例えば、６０ｃｍ以上１００ｃｍ以下程度の短尺の中古板材が多い。
このため、この中古板材を使用して製造した集成材の表面には、隣り合う中古板材の継目が現れるため、集成材の使用場所によっては継目が露出し、外観性が悪くなる。更に、中古板材には、例えば釘抜き跡が残っている場合が多いので、その補修作業を行って中古板材を使用しているが、継目の無い新板材を使用した通常の集成材に比べて美観上問題であった。
また、中古板材は短尺であるため、この中古板材を使用して製造した集成材の強度（以下、曲げ強さともいう）は、通常の集成材と比較してやや劣る可能性があった。このため、製造した集成材のほとんどは、例えば、その強度があまり問題とならない造作用材料として使用され、造作用材料よりも強度が必要となる構造用材料として使用することができなかった。
なお、美観性及び強度を考慮した集成材を製造するに際しては、従来のように、集成材の全てを継目の無い新板材で構成すればよいが、この場合、大量の新板材を調達する必要性があり、森林伐採による木材資源の減少により資源保護を図ることができず、しかも地球環境の悪化を招く恐れがあった。
【０００５】
本発明はかかる事情に鑑みてなされたもので、造作用材料又は構造用材料として美観性を備え、更に構造用材料として使用可能な強度を備え、しかも資源保護及び環境保全に寄与できる集成材を提供することを目的とする。
【課題を解決するための手段】
【０００６】
前記目的に沿う請求項１記載の集成材は、短尺で板状に加工処理された中古板材を長手方向に複数枚結合し、この結合した中古長板材（即ち、縦継ぎ板材）を厚み方向に複数枚貼り合わせた断面矩形の中古積層材を形成して、該中古積層材の少なくとも一面の全面に新板材を貼り合わせる。
請求項１記載の集成材において、中古板材としては、例えば、解体した建築物又は自然倒壊した建築物から得られるものを使用できる。なお、建築物としては、その全部又は一部に木材を使用したものであればよく、例えば、住宅（一戸建て住宅又は集合住宅）、倉庫、又は門がある。
また、中古板材は、建築物の破壊時又は補修時に得られる木材に、例えば、釘抜き、ほぞ穴の切断除去、及び傷んだ部分の切断除去のいずれか１又は２以上と、板状にするための切断及び表面の研削を行う加工処理が施されたものであるため、その長さが短いものでは、例えば６０ｃｍ以上１００ｃｍ以下程度の短尺となっている。
そして、断面矩形の中古積層材とは、その断面が正方形又は長方形であることを意味する。
更に、新板材の貼り合わせを行う部分は、中古積層材の表面が外部へ露出する部分であり、貼り合わせを行なう面は、一面、二面、三面、四面、五面、及び六面のいずれであってもよい。なお、新板材と中古積層材との貼り合わせは、その貼り合わせ面積を実質的に同一とすることが好ましいが、例えば、中古積層材の側面とこの中古積層材に貼り合わせた新板材の側面とに新板材を貼り合わせる場合は、この新板材の貼り合わせ面積を中古積層材の貼り合わせ面積より大きくすることも可能である。
【０００７】
請求項２記載の集成材は、請求項１記載の集成材において、前記新板材は継目の無い板材で構成され、前記中古長板材の積層方向であって前記中古積層材の片面又は両面に貼り合わされている。
請求項２記載の集成材において、例えば、結合した隣り合う中古板材の結合部の片面を、継目の無い新板材で覆う場合は、その新板材で覆った面側を外部に露出させることで、美観性を良好にできる。また、例えば、結合した隣り合う中古板材の結合部の両面を、継目の無い新板材で覆う場合は、継目による集成材の美観低下及び強度低下を、新板材で抑制できる。
【０００８】
請求項３記載の集成材は、請求項１及び２に記載の集成材において、製品品質を使用目的に対応する日本農林規格の基準値以上にする。
請求項３記載の集成材において、製品品質としては、例えば、強度（曲げヤング係数又は曲げ強さ）又は樹種の統一があり、集成材の使用目的に応じた日本農林規格の基準値に基づいて設定することで、品質が保障された集成材を提供できる。
【０００９】
請求項４記載の集成材は、請求項１〜３に記載の集成材において、新たに建築する建築物、補修する建築物、及び家具のいずれか１又は２以上に使用する。
請求項４記載の集成材において、新たに建築又は補修する建築物としては、例えば、住宅（一戸建て住宅又は集合住宅）、倉庫、及び門のいずれか１又は２以上がある。また、家具としては、例えば、椅子、机、たんす、及び棚のいずれか１又は２以上がある。
【００１０】
請求項５記載の集成材は、請求項１〜４に記載の集成材において、前記中古板材は、建築物の太柄材から得られる。
請求項５記載の集成材において、太柄材としては、例えば、柱、間柱、梁、土台、及び大引のいずれか１又は２以上を使用できる。ここで、建築物の柱及び梁は、例えば、建築物から多く（例えば、２〜４割程度）得ることができ、その長さが他の部分と比較して長く、しかも釘抜き跡の無い中古板材となる。
【００１１】
請求項６記載の集成材は、請求項１〜５記載の集成材において、前記中古板材の長さは６０ｃｍ以上である。
請求項６記載の集成材において、中古板材の長さが６０ｃｍ未満の場合、製造した集成材の強度を、構造用材料として使用可能なレベルまで向上させることができない。一方、中古板材は、その長さが長いほど、製造した集成材の強度を向上させることができるため、上限値については規定していない。しかし、実際に解体した建築物から得られる中古板材の長さの上限値は、例えば２００ｃｍ程度である。
従って、製造した集成材の利用用途を更に広げるためには、使用する中古板材の長さを８０ｃｍ以上とすることが好ましく、更には１００ｃｍ以上とすることが好ましい。
【００１２】
請求項７記載の集成材は、請求項１〜６のいずれか１項に記載の集成材を造作用材料に使用する。
請求項７記載の集成材において、造作用材料として使用する集成材は、例えば、中古板材の長さが６０ｃｍ以上でも、また６０ｃｍ未満でもよいが、６０ｃｍ未満とした場合は、少なくとも中古長板材の積層方向であって中古積層材の両面に新板材を貼り合わせることが好ましい。
【００１３】
請求項８記載の集成材は、請求項１〜６のいずれか１項に記載の集成材を構造用材料に使用する。
請求項８記載の集成材において、構造用材料として使用する集成材は、例えば、中古板材の長さを６０ｃｍ以上とすることで、その強度を目的とするレベルまで向上させることができる。
【発明の効果】
【００１４】
請求項１〜８記載の集成材は、中古板材を結合した中古長板材を積層して形成した中古積層材の表面に新板材を貼り合わせて製造されているので、集成材の表面の外観性を良好にできる。これにより、中古板材の使用用途も広げることが可能になる。
また、集成材の構成材料の大部分に中古板材を使用するので、例えば、森林伐採による木材資源の減少を抑制でき、資源保護及び環境保全に寄与できる。
【００１５】
特に、請求項２記載の集成材は、積層された中古積層材の片面（積層方向一端面）に、継目の無い新板材を貼り合わすことで、集成材の美観性を向上でき、更に中古積層材の両面（積層方向両端面）に、継目の無い新板材を貼り合わすことで、複数の中古板材の結合による集成材の強度低下を新板材で補強できる。
【００１６】
請求項３記載の集成材は、製品品質を基準値以上に規定するので、製造された集成材を、造作用材料として使用できることは勿論、造作用材料よりも曲げ強さが必要となる構造用材料としても使用できる。
【００１７】
請求項４記載の集成材は、集成材を建築物又は家具に使用できるので、中古板材を使用した集成材の使用用途を従来よりも広げることができると共に、中古板材の使用量を従来よりも増加させることができる。
【００１８】
請求項５記載の集成材は、中古板材として、建築物の太柄材を使用するので、他の部分から得られる中古板材よりも長さの長い中古板材を得ることができ、しかも集成材の製造時における例えば中古板材からの釘抜き又は切削の加工処理を減らすことができる。
【００１９】
請求項６記載の集成材は、中古板材の長さを規定することで、各中古板材の長さが短くなることに伴う集成材の強度低下を抑制できる。
【００２０】
請求項７記載の集成材は、従来の中古板材を用いた集成材よりも美観性に優れた造作用材料として使用できる。
【００２１】
請求項８記載の集成材は、従来の中古板材を用いた集成材よりも美観性に優れ、しかも高強度の構造用材料として使用できる。
【発明を実施するための最良の形態】
【００２２】
続いて、添付した図面を参照しつつ、本発明を具体化した実施の形態につき説明し、本発明の理解に供する。
ここで、図１（Ａ）は本発明の一実施の形態に係る集成材の斜視図、（Ｂ）は変形例に係る集成材の斜視図、図２は本発明の一実施の形態に係る集成材の製造方法の説明図である。
【００２３】
図１（Ａ）に示すように、本発明の一実施の形態に係る集成材１０は、解体した木造住宅（建築物の一例）から得られ、短尺で板状に加工処理された各中古板材１１〜１５を使用して製造されるものであり、外観性に優れ、しかも造作用材料のみならず構造用材料にも使用可能な強度を備えるものである。なお、各中古板材１１〜１５は、解体した木造住宅の太柄材、例えば、柱、間柱、梁、土台、及び大引のいずれか１又は２以上を使用することが好ましい。以下、詳しく説明する。
【００２４】
図１（Ａ）に示すように、中古板材１１は、解体した木造住宅の木材に、必要に応じた加工処理を行って板状にしたものであり、その長さが６０ｃｍ以上（上限値は例えば２００ｃｍ、更には１００ｃｍ程度）、幅が例えば８０ｍｍ以上かつ１５０ｍｍ以下、厚みが例えば５ｍｍ以上かつ５０ｍｍ以下程度の短尺のものである。この中古板材１１は、その状態に応じて、例えば、釘抜き、ほぞ穴の切断除去、及び傷んだ部分の切断除去のいずれか１又は２以上と、板状にするための切断及び表面を研削する加工処理が施されたものである。なお、他の中古板材１２〜１５は、集成材１０の製造時において、中古板材１１が切断されたものである。
また、木材の種類としては、例えば、ヒノキ、ヒバ、ケヤキ、スギ、ベイスギ、カラマツ、アカマツ、オウシュウアカマツ、クロマツ、ダフリカカラマツ、ベイマツ、ベニマツ、トドマツ、エゾマツ、ラワン、サザンパイン、ラジアタパイン、ロッジポールパイン、ポンデローサパインベイヒ、ベイツガ、ベイモミ、タモ、シオジ、ニレ、イタヤカエデ、カバ、ブナ、アピトン、ミズナラ、ツガ、アラスカイエローシダー、モミ、及びスプルースがある。
【００２５】
この中古板材１１の両端部、及び各中古板材１２〜１５の一端部には、例えばフィンガージョインタを使用して、厚み方向（中古板材の積層方向）に凹凸（ギザギザ）を形成するフィンガー加工が施されており、このフィンガー加工が施された部分を結合用接着剤で結合して、長さが例えば２ｍ以上かつ１０ｍ以下程度の長尺の各縦継ぎ板材（中古長板材の一例）１６、１７を構成している。ここで使用する結合用接着剤としては、例えば、ユリア系、メラミンユリア系、フェノール系、レゾルシノール系、又は水性ビニルウレタン系を使用できるが、特には、低ホルムアルデヒドタイプの水性高分子イソシアネート系接着剤であるピーアイボンド４０００（オオシカケミテック（株）製）、又は水性高分子イソシアネート系接着剤用架橋剤であるピーアイボンド用硬化剤  Ｈ−３Ｍ（オオシカケミテック（株）製）を使用することが好ましい。なお、ピーアイボンド４０００は、乳白色液で異物の混入が無いものであり、ｐＨ：６．０〜６．８、粘度：０．５〜３．０（Ｐａ・ｓ）、不揮発分：５２．０〜５６．０質量％である。また、ピーアイボンド用硬化剤は、黒色液で異物の混入が無いものであり、粘度：０．１７±０．０３（Ｐａ・ｓ）、比重：１．２３５±０．００５である。
【００２６】
この各縦継ぎ板材１６、１７は、積層用接着剤を介して更にその厚み方向に、例えば２枚以上かつ１５枚以下程度、複数枚積層されて貼り合わせられ、中古積層材１８を構成している。この中古積層材１８の断面は長方形（矩形）となっており、また各縦継ぎ板材１６、１７の継目部分１９は、積層方向に隣り合う各縦継ぎ板材１６、１７で異なる位置に配置（本実施の形態では、縦継ぎ板材１６の隣り合う継目部分１９の略中間部に縦継ぎ板材１７の継目部分１９が配置）されるように積層されている。なお、本実施の形態では、図１（Ａ）に示す集成材１０が２枚の縦継ぎ板材１６と１枚の縦継ぎ板材１７の合計３枚を積層し、図１（Ｂ）に示す集成材２０が３枚の縦継ぎ板材１６と２枚の縦継ぎ板材１７の合計５枚を積層している。
【００２７】
ここで使用する積層用接着剤としては、例えば、ユリア樹脂、メラミンユリア共縮合樹脂、水性ビニルウレタン樹脂系、又はレゾルシノール樹脂系を使用でき、常温硬化型又は中間温硬化型を使用できるが、特には、前記した結合用接着剤であるピーアイボンド用硬化剤  Ｈ−３Ｍ、又は低ホルムアルデヒドタイプの水性高分子イソシアネート系接着剤であるピーアイボンド  ＴＰ−１１１（オオシカケミテック（株）製）を使用することが好ましい。なお、ピーアイボンド  ＴＰ−１１１は、乳白色液で異物の混入が無いものであり、ｐＨ：６．２〜６．６、粘度：８．０〜１２．０（Ｐａ・ｓ）、不揮発分：５８．０〜６２．０質量％である。
【００２８】
縦継ぎ板材１６、１７の積層方向（厚み方向）であって、中古積層材１８の両面には、継目の無い新板材２１が、前記した積層用接着剤を介して貼り付けられている。
この新板材２１は、例えば、前記した木材の種類の範囲内で、中古板材１１と同一又は異なる種類の木材で構成され、長さ及び幅が中古積層材１８と実質的に同一であり、厚みが例えば５ｍｍ以上かつ５０ｍｍ以下程度の長尺のものである。従って、中古積層材１８と新板材２１の貼り付け面の面積は実質的に同一となっており、中古積層材１８の両面全面は、それぞれ新板材２１で覆われている。
なお、新板材は、中古積層材の一面（片面）、三面、又は四面に貼り付けることも可能である。また、新板材が貼り付けられていない面は、例えば、木材製、木目が描かれたビニール製、布製、又は紙製のシート材を、必要に応じて貼り付けることも可能である。更に、製造した集成材１０の表面には、例えば、防水処理又は塗装処理を、必要に応じて施すことが可能である。
【００２９】
続いて、本発明の一実施の形態に係る集成材１０の製造方法について、図１（Ａ）及び図２を参照しながら説明する。
まず、解体対象となる木造住宅を解体して得られた木材を、集成材の製造工場まで例えばトラックにより搬送する。なお、木材は、木造住宅を解体して得られる木材の３割程度を占める柱及び梁のいずれか一方又は双方の良質のものを使用することが好ましいが、他の部分の木材を使用することも可能である。ここで、製造する集成材１０を構造用に使用する場合は、例えば、目視によって樹種による選別を行う。
次に、金属探知機を使用して、搬入された木材に残存する金属類、例えば、釘、接合金具、ステイボルト、及びボルトの位置を検出し、バール又はスパナを用いて取り外す。これにより、金属類の除去を確実に実施できると共に、集成材１０の製造時において例えば事故を防止できる。
【００３０】
金属類が除去された木材を、製材送台車に載せて大体の形状に大割りし、更に帯鋸盤を用いて小割りした後、木材水分計を用いて含水率の計測を行う。測定された含水率に応じて、例えば蒸気式の乾燥機を用い、目的とする含水率（例えば、５質量％以上かつ１５質量％以下程度）まで乾燥作業を行う。この乾燥は、例えば、熱風式の乾燥機、高周波加熱炉、又はマイクロ波加熱炉を使用することも可能である。
乾燥後の木材を、中古板材１１として使用可能か否か選別し、必要に応じて、ほぞ穴の切断除去及び傷んだ部分の切断除去のいずれか一方又は双方を、切断装置であるカットソーを使用して切断する。
そして、中古板材１１として使用可能と判断された木材の長手方向両端部を、例えばフィンガージョインタを使用してフィンガー加工を施し、前記した結合用接着剤を使用して、中古板材１１を中古板材１２〜１５と長手方向に縦継ぎし結合した後、結合用接着剤が乾燥するまで養生する。
【００３１】
次に、５軸モルダー（すり直し装置）を使用し、縦継ぎした結合板材の四面の研削（切削）を行うことで、隣り合う各面の直角及び真直精度を向上させた各縦継ぎ板材１６、１７を製造する。
このとき、中古積層材１８の両面に貼り付ける新板材２１についても、四面モルダー（すり直し装置）を使用して、木材の四面の研削を行うことで、隣り合う各面の直角及び真直精度を向上させ、表面仕上げを行っておく。
各縦継ぎ板材１６、１７を、前記した積層用接着剤を使用して複数枚（本実施の形態では３枚）積層して貼り付け（中古積層材１８の形成）、更にその積層方向両端面に新板材２１を貼り付ける。これを、回転式のプレス装置を使用し、圧力をかけながら締め付け、積層用接着剤が乾燥するまで養生する。
養生が終了した後の中間材を、前記した四面モルダーを使用し、四面の研削（仕上げ加工）を行うことで、中間材の厚み及び幅を製品寸法に調整した後、更に切断機であるダブルソーを使用して長さを調整することで、集成材１０を製造する。
【００３２】
以上の方法で得られた集成材１０は、更に外面の検査を行った後、製造した複数本の集成材１０の一部を実物大の試験片とし、例えば公的機関である森林林業技術センターにて、製品品質の調査項目の１つである曲げ試験を実施する。この外面検査及び曲げ試験の基準に合格した集成材１０は、梱包され商品として出荷される。
前記した方法で製造された集成材１０は、表面に継目部分１９が現れないように、継目の無い一枚板の新板材２１を、集成材１０の第１層と最後の層として中古積層材１８に貼り合わせることによって、美観、強度、及び製造容易性を向上させたものになる。また、新板材のみで製造した一般の集成材と同等の強度を有していることが確認できており、造作用材料（例えば、手すり）としてだけでなく、構造用材料（例えば、柱、間柱、梁、土台、及び大引のいずれか１又は２以上）としても利用できる。これにより、新たに建築する建築物、補修する建築物、又は家具の構造用材料にも使用できる。また、表面が美しく、一般の集成材に対してひけをとらない。
なお、集成材を構成する材料の半分以上をリサイクル材が占めることになるため、例えば、住宅金融公庫のリサイクル建材使用による融資優遇又はエコマークの認定を得易い。また、構造用材料として使用される集成材は、無垢の木材を使用した場合よりも立米単価が高くなっていたが、集成材を中古板材から製造することにより、従来より安価に製造できる。
【実施例】
【００３３】
次に、本発明の作用効果を確認するために行った実施例について説明する。
ここで、製造した集成材の品質は、曲げヤング係数及び曲げ強さを求めて評価した。なお、製造した実施例１〜３の各集成材は、長さ６００３ｍｍ、幅１０５ｍｍ、高さ２７０ｍｍであり、実施例４〜６の各集成材は、長さ２２５０ｍｍ、幅１０５ｍｍ、高さ１０５ｍｍである。この実施例１〜３は、厚みが２７ｍｍの中古板材（１枚当たりの最大長さが６００ｍｍ）を長手方向に結合（その結合枚数が１０〜１１枚程度）し、その厚み方向に８枚積層して中古積層材を形成し、その積層方向両面に厚みが２７ｍｍの新板材を貼り合わせたものである（集成材の高さ：２７ｍｍ×１０＝２７０ｍｍ）。また、実施例４〜６は、厚みが２６ｍｍの中古板材（１枚当たりの最大長さが６００ｍｍ）を長手方向に結合（その結合枚数が３〜４枚程度）し、その厚み方向に２枚積層して中古積層材を形成し、その積層方向両面に厚みが２６ｍｍと２７ｍｍの新板材を１枚ずつ貼り合わせたものである（集成材の高さ：２６ｍｍ×３＋２７ｍｍ×１＝１０５ｍｍ）。
この集成材を使用して試験を行った結果を表１及び表２に示す。
【００３４】
【表１】
2006027179.tif 000003
【００３５】
【表２】
2006027179.tif 000004
【００３６】
実施例１〜３の各集成材は、平均曲げヤング係数が１２．３３ＧＰａ、平均曲げ強さが４８．９ＭＰａであり、実施例の最低値は、曲げヤング係数が１１．７２ＧＰａ、曲げ強さが３８．４ＭＰａである。
このように、本実施例１〜３の集成材は、幅１０５ｍｍ×高さ２７０ｍｍのものであるが、日本農林規格の構造用集成材に記載された「異等級構成構造用集成材」の幅１０５ｍｍ×高さ３００ｍｍの基準、即ち曲げヤング係数が１０．５ＧＰａ以上、かつ曲げ強さが３０ＭＰａ以上の基準を満足できる。
【００３７】
また、実施例４〜６の各集成材は、平均曲げヤング係数が１０．８２ＧＰａ、平均曲げ強さが５３．４ＭＰａであり、実施例の最低値は、曲げヤング係数が１０．３６ＧＰａ、曲げ強さが４８．５ＭＰａである。
このように、本実施例４〜６の集成材は、幅１０５ｍｍ×高さ１０５ｍｍのものであるが、曲げヤング係数については、前記した日本農林規格の幅１０５ｍｍ×高さ３００ｍｍの基準と略同等の結果を得ることができた。
以上のことから、本発明の集成材は、その品質を保障できるものであり、従来使用されてきた造作用材料のみならず、構造用材料として使用できることを確認できた。
【００３８】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の集成材を構成する場合も本発明の権利範囲に含まれる。
なお、前記実施の形態においては、集成材を構造用材料として使用した場合について説明したが、造作用材料として使用することも勿論可能である。この場合、使用する中古板材の長さは６０ｃｍ未満であってもよいが、美観性を考慮すれば、中古板材の積層方向であって中古積層材の片面又は両面に新板材を貼り合わせることが好ましく、更には他の面に新板材を貼り合わせることも可能である。
また、前記実施の形態においては、中古板材として、解体した木造住宅から得られたものを使用した場合について説明したが、これに限定されるものではなく、例えば、自然倒壊した建築物から得られたものを使用することも可能である。
【図面の簡単な説明】
【００３９】
【図１】（Ａ）は本発明の一実施の形態に係る集成材の斜視図、（Ｂ）は変形例に係る集成材の斜視図である。
【図２】本発明の一実施の形態に係る集成材の製造方法の説明図である。
【符号の説明】
【００４０】
１０：集成材、１１〜１５：中古板材、１６、１７：縦継ぎ板材（中古長板材）、１８：中古積層材、１９：継目部分、２０：集成材、２１：新板材
【図１】
2006027179.tif 000005
【図２】
2006027179.tif 000006